ВНУТРЕННИЙ ПЛЕНОЧНЫЙ СЛОЙ ДЛЯ ЛАМИНИРОВАННОГО СТЕКЛА И ЛАМИНИРОВАННОЕ СТЕКЛО

1. Внутренний пленочный слой для ламинированного стекла, содержащий по меньшей мере два слоя смолы, наслоенных один на другой,
причем данный внутренний пленочный слой имеет большое число мельчайших углублений и большое число мельчайших выступов на по меньшей мере одной поверхности, а
указанные по меньшей мере два слоя смолы включают первый поверхностный слой и второй поверхностный слой, каждый из которых содержит термопластичную смолу и пластификатор,
при этом, при условии, что внутренний пленочный слой выдерживают при 23°C и относительной влажности (RH) 30% в течение трех часов и разрезают микротомом при 23°C и относительной влажности (RH) 30% в горизонтальном направлении внутреннего пленочного слоя на участке, отдаленном, на стороне первого поверхностного слоя, на 80-90 мкм от поверхности раздела между первым поверхностным слоем и слоем смолы, контактирующим с внутренней стороной первого поверхностного слоя, и затем на участке, отдаленном, на стороне второго поверхностного слоя, на 50 мкм от поверхности реза, чтобы приготовить пленку 1 смолы, имеющую толщину 50 мкм, пленка 1 смолы, после выдерживания при температуре 23°C и относительной влажности (RH) 30% в течение трех часов, имеет шероховатость поверхности (Rz), при измерении методом в соответствии с JIS B-0601 (1994), менее чем 2,5 мкм.
2. Внутренний пленочный слой для ламинированного стекла по п.1,
в котором, при условии, что внутренний пленочный слой выдерживают при 23°C и относительной влажности (RH) 30% в течение трех часов и разрезают на участке, отдаленном, на стороне второго поверхностного слоя, на 80-90 мкм от поверхности раздела между вторым поверхностным слоем и слоем смолы, констатирующим с внутренней стороной второго поверхностного слоя, и затем на участке, отдаленном, на стороне первого поверхностного слоя, на 50 мкм от поверхности реза, чтобы приготовить пленку 2 смолы, имеющую толщину 50 мкм, пленка 2 смолы, после выдерживания при температуре 23°C и относительной влажности (RH) 30% в течение трех часов, имеет шероховатость поверхности (Rz), при измерении методом в соответствии с JIS B-0601 (1994), менее чем 2,5 мкм.
3. Внутренний пленочный слой для ламинированного стекла по п.1 или 2,
в котором, при условии, что внутренний пленочный слой выдерживают при 23°C и относительной влажности (RH) 30% в течение трех часов, и разрезают микротомом при 23°C и относительной влажности (RH) 30% в горизонтальном направлении внутреннего пленочного слоя на участке, отдаленном, на стороне первого поверхностного слоя, на 80-90 мкм от поверхности раздела между первым поверхностным слоем и слоем смолы, контактирующим с внутренней стороной первого поверхностного слоя, и затем на участке, отдаленном, на стороне второго поверхностного слоя, на 50 мкм от поверхности реза, чтобы приготовить пленку 1 смолы, имеющую толщину 50 мкм, пленка 1 смолы после, выдерживания при температуре 23°C и относительной влажности (RH) 30% в течение трех часов, имеет шероховатость поверхности (Rz), при измерении методом в соответствии с JIS B-0601 (1994), менее чем 1,9 мкм.
4. Внутренний пленочный слой для ламинированного стекла по п.2 или 3,
в котором, при условии, что внутренний пленочный слой выдерживают при 23°C и относительной влажности (RH) 30% в течение трех часов и разрезают на участке, отдаленном, на стороне второго поверхностного слоя, на 80-90 мкм от поверхности раздела между вторым поверхностным слоем и слоем смолы, констатирующим с внутренней стороной второго поверхностного слоя, и затем на участке, отдаленном, на стороне первого поверхностного слоя, на 50 мкм от поверхности реза, чтобы приготовить пленку 2 смолы, имеющую толщину 50 мкм, пленка 2 смолы, после выдерживания при температуре 23°C и относительной влажности (RH) 30% в течение трех часов, имеет шероховатость поверхности (Rz), при измерении методом в соответствии с JIS B-0601 (1994), менее чем 1,9 мкм.
5. Внутренний пленочный слой для ламинированного стекла по п.1, 2, 3 или 4,
который имеет модуль упругости при ползучести при 80°C, составляющий 0,030 МПа или выше.
6. Внутренний пленочный слой для ламинированного стекла по п.1, 2, 3, 4 или 5,
который имеет относительное удлинение при ползучести при 80°C, составляющее 80% или менее.
7. Ламинированное стекло, содержащее
пару стеклянных листов и
внутренний пленочный слой для ламинированного стекла по п.1, 2, 3, 4, 5 или 6, расположенный между указанной парой стеклянных листов.